FR 2777893 A1 19991029 FR 9805318 A 19980428 POLYMERES A BASE DE MONOMERES HETEROCYCLIQUES INSATURES, ET LEUR MISE EN OEUVRE DANS LES PROCEDES DE RETICULATION La présente invention a pour objet des polymères issus de la polymérisation d'un mélange de monomères dont au moins l'un des monomères est un hétérocycle insaturé. Elle concerne également la mise en oeuvre de ces polymères dans les procédés de réticulation. Les compositions de revêtement qui réticulent à température supérieure ou égale à la température ambiante sont connues de l'art antérieur. Certaines de ces compositions résultent des réactions entre les latex comportant séparément des fonctions esters carboxyliques et des fonctions hydroxyles, ou entre les latex comportant à la fois des fonctions hydroxyles et esters carboxyliques, notamment sous forme de p-hydroxyester. Les réactions entre les fonction hydroxyle et ester carboxylique peuvent être amorcées et catalysées à température ambiante par des systèmes catalytiques créés in situ, après réaction d'un nucléophile comme par exemple un imidazole avec un époxyde. Ces compositions présentent cependant un certain nombre d'inconvénients. Le problème principal est la stabilité au stockage appelée également le temps de vie en pot ou "pot-life" des mélanges contenant les latex précités et le système catalytique. En effet, les mélanges de latex et de système catalytique de l'art antérieur présentent un temps de vie en pot beaucoup trop court pour les rendre manipulables et économiquement très intéressants: le temps de vie en pot (pot-life) est souvent inférieur ou égal à 4 heures. En outre, la mise en oeuvre des systèmes catalytiques de l'art antérieur peut poser des problèmes de formulation: la dispersion du composé nucléophile dans le milieu réactionnel, et plus particulièrement en milieu aqueux, n'est pas toujours facile. Par ailleurs, bien que des procédés de réticulations à température ambiante soient déjà décrits, la réticulation ne semble être en réalité efficace qu'à des températures supérieures à l'ambiante. Il a été observé et ce de façon tout a fait inattendue et surprenante qu'en modifiant certains paramètres du système catalytique notamment le nucléophile de départ, il est possible de pallier les inconvénients mentionnés cidessus. Ainsi, la présente invention a pour but de proposer un polymère à base d'un hétérocycle nucléophile insaturé qui, en mélange avec un latex, présente une stabilité améliorée au stockage (pot-life), et une bonne réactivité au moment de son utilisation. Un autre but de l'invention est de proposer un polymère a base d'un hétérocycle nucléophile insaturé qui ne pose pas de problèmes de dispersion dans un milieu réactionnel donné. Enfin, un autre but de l'invention est de proposer un polymère a base d'un hétérocycle nucléophile insaturé qui amorce et catalyse efficacement des procédés de réticulation à température ambiante. A cet effet, I'invention a pour objet un polymère (I) issu de la polymérisation d'un mélange de monomères comprenant: - au moins un monomère (A) hétérocyclique insaturé, et éventuellement - au moins un monomère (B) éthyléniquement insaturé. L'invention a également pour objet un procédé de réticulation d'un latex mettant en oeuvre le polymère (I). L'invention concerne tout d'abord un polymère (I) issu de la polymérisation d'un mélange de monomères comprenant: - au moins un monomère (A) hétérocyclique insaturé, comportant au moins un hétéroatome nucléophile, et présentant au moins une insaturation éthylénique exocyclique, et éventuellement - au moins un monomère (B) éthyléniquement insaturé et présentant une fonction choisie parmi les amides (méth)acryliques, les acides ou les sels d'acides carboxyliques, les esters carboxyliques, les acides ou les sels d'acides organosulfuriques, les acides ou les sels d'acides sulfoniques, les acides ou les sels d'acides phosphoniques, les esters vinyliques, ainsi que les monomères aromatiques présentant au moins une insaturation éthylénique exocyclique. Dans le cadre de la présente invention, par polymérisation, on entend aussi bien une homopolymérisation (polymérisation de monomères identiques) qu'une copolymérisation (polymérisation de monomères différents). Le premier type de monomère intervenant dans la polymérisation du polymère (I), est le monomere (A). Le monomère (A) hétérocyclique insaturé comporte un ou deux hétéroatomes nucléophiles. Pour que le monomère (A) soit polymérisable, I'un au moins des hétéroatomes nucléophiles et/ou l'un au moins des atomes de carbone de l'hétérocycle peut être substitué par une chaîne carbonée comprenant au moins deux atomes de carbone et au moins une insaturation éthylénique, la chaîne carbonée pouvant être éventuellement fonctionnalisée. Comme substituant, on peut citer à titre indicatif, des chaînes carbonées notamment le vinyle, I'allyle, le propényle, le butényle, le butadiényle, et des chaînes carbonées fonctionnalisées notamment l'acrylate et le méthacrylate. Dans le monomère (A), l'un au moins des atomes de carbone de l'hétérocycle insaturé peut, en outre, être substitué par au moins un groupe alkyle linéaire ou ramifié comportant 1 à 8 atomes de carbone. A ce titre, le groupe alkyle linéaire ou ramifié peut être le méthyle, l'éthyle, le propyle, 'isopropyle, et le n-butyle. L'hétéroatome nucléophile convenant à la définition du monomère (A) est de préférence un hétéroatome trivalent appartenant au groupe VB de la Classification Périodique des Eléments. Pour l'ensemble de l'exposé, la Classification Périodique est celle du "Supplément au Bulletin de la Société Chimique de France, No. 1, janvier 1966." Ces hétéroatomes peuvent être l'azote, le phosphore, l'arsenic, l'antimoine, ou le bismuth. De préférence, I'hétéroatome nucleophile est l'azote. De préférence, les monomères (A) hétérocycliques insaturés, comportent deux atomes d'azote. Les monomères hétérocycliques insaturés (A) peuvent appartenir à la famille des imidazoles, des imidazolines, des amidines, ou des guanidines. Ils appartiennent de préférence à la famille des imidazoles, et plus particulièrement le Nvinylimidazole. Dans la présente invention, le polymère (I) peut être un homopolymère issu de l'homopolymérisation d'un mélange exclusivement de monomeres (A), les monomères (A) étant identiques. Toutefois, dans le cadre de la présente invention le polymère (I) est plus particulièrement un copolymère issu de la copolymérisation d'un mélange de monomères (A) et (B). Ainsi, lorsque le polymère (I) est un copolymère tel que défini cidessus, le deuxième type de monomère intervenant dans la polymérisation du polymère (I), est le monomère (B). Comme déjà mentionné, le monomère (B) est éthyléniquement insaturé et présente une fonction choisie parmi les amides (méth)acryliques, les acides ou les sels d'acides carboxyliques, les esters carboxyliques, les acides ou les sels d'acides organosulfuriques, les acides ou les sels d'acides sulfoniques, les acides ou les sels d'acides phosphoniques, les esters vinyliques, ainsi que les monomères aromatiques présentant au moins une insaturation éthylénique exocyclique. Plus particulièrement, le monomère (B) éthyléniquement insaturé peut être choisi parmi: - les amides (méth)acryliques, et leurs dérivés dont le groupe alkyle comporte de 1 à 10 atomes de carbone, - les acides ou les sels d'acides carboxyliques du type (méth)acrylique, les diacides carboxyliques ou leurs demi esters ou leurs sels, - les esters carboxyliques du type acrylique dont le groupe alkyle comporte de 1 à 20 atomes de carbone, - les acides ou les sels alcalins ou alcalino-terreux d'acides organosulfuriques, - les acides ou les sels alcalins ou alcalino-terreux d'acides sulfoniques, - les acides ou les sels alcalins ou alcalino-terreux d'acides phosphoniques, - les esters vinyliques dont la partie comportant la fonction ester contient 1 à 7 atomes de carbone, et - les monomères aromatiques présentant au moins une insaturation éthylénique exocyclique, comportant 8 à 18 atomes de carbone. Avantageusement, le monomère (B) peut être: - un amide (méth)acrylique choisi parmi l'acrylamide, et le méthacrylamide, - un acide ou sel d'acide carboxylique choisi parmi l'acide acrylique, I'acide méthacrylique, I'acrylate de sodium, les diacides carboxyliques choisis parmi l'acide itaconique, l'acide maléique, I'acide fumarique, leurs demi esters méthylique, éthylique, propylique, n-butylique, iso-butylique, ou leurs sels de sodium, de potassium ou d'ammonium, - un ester carboxylique du type acrylique ou méthacrylique choisi parmi l'acrylate de méthyle, le méthacrylate de méthyle, l'acrylate d'éthyle, le méthacrylate d'éthyle, l'acrylate de propyle, le méthacrylate de propyle, l'acrylate d'isopropyle, I'acrylate de n-butyle, le méthacrylate de n-butyle, l'acrylate d'iso-butyle, le méthacrylate d'iso- butyle, l'acrylate de éthyl-2 hexyle, le méthacrylate de éthyl-2 hexyle, l'acrylate de décyle, le méthacrylate de décyle, l'acrylate de lauryle, le méthacrylate de lauryle, l'acrylate de stéaryle, le méthacrylate de stéaryle, - un acide ou sel d'acide organosulfurique choisi parmi l'acide vinylsulfurique, l'acide vinylphénylsulfurique, - un acide ou sel d'acide vinylsulfonique choisi parmi l'acide vinylsulfonique, I'acide styrène sulfonique, I'acide 2-acrylamido-2-méthylpropane sulfonique, méthallylsulfonate de sodium, un acide phosphonique tel que l'acide vinylphosphonique, - un ester vinylique choisi parmi l'acetate de vinyle, le versatate de vinyle, le propionate de vinyle, - un monomère aromatique présentant au moins une insaturation éthylenique exocyclique, choisi parmi le styrène, le vinyle toluène, I'a-méthyle styrène. Plus particulièrement le polymère (I) comprend: - au moins un monomère (A) hétérocyclique insaturé, comportant au moins un hétéroatome nucléophile, et présentant au moins une insaturation éthylénique exocyclique, et - au moins un monomere (B) éthyléniquement insaturé est choisi parmi les esters carboxyliques du type (méth)acrylique, dont le groupe alkyle comporte de 1 a 20 atomes de carbone tels que l'acrylate de méthyle, le méthacrylate de méthyle, l'acrylate d'éthyle, le méthacrylate d'éthyle, I'acrylate de propyle, le méthacrylate de propyle, l'acrylate d'isopropyle, l'acrylate de n-butyle, le méthacrylate de n-butyle, 'acrylate d'iso-butyle, le méthacrylate d'iso-butyle, l'acrylate de éthyl-2 hexyle, le méthacrylate de éthyl-2 hexyle, l'acrylate de décyle, le méthacrylate de décyle, I'acrylate de lauryle, le méthacrylate de lauryle, l'acrylate de stéaryle, le méthacrylate de stéaryle. De préférence, le polymère (I) est issu de la copolymérisation d'un mélange de monomères comprenant: - à titre de monomère (A) le Nvinylimidazole, et - à titre de monomère (B) le méthacrylate de méthyle et/ou l'acrylate de n- butyle. Le polymère (I) est hydrosoluble lorsque le monomère (B) est un amide (méth)acrylique, par exemple le méthacrylamide et/ou l'acrylamide. Ainsi, avantageusement le polymère (I) est issu de la polymérisation d'un mélange de monomères comprenant: - à titre de monomère (A) le Nvinylimidazole, et - à titre de monomère (B) le méthacrylamide et/ou l'acrylamide. La teneur globale en monomère(s) (A) est comprise entre 1 % et 99 % en poids, de préférence entre 1 % et 20 % en poids, et plus particulièrement entre 1 % et 6 % en poids par rapport au poids total du polymère (I). Quelle que soit la nature des monomères choisis, la teneur globale en monomère(s) (B) est comprise entre 1 % et 99 % en poids, de préférence entre 80 % et 99 % en poids, et plus particulièrement entre 94 % et 99 % en poids par rapport au poids total du polymère (I). Le polymère (I) peut être rendu plus réactif par ajout d'un troisième type de monomère au mélange. En effet, le polymère (I) peut être issu de la copolymérisation du mélange de monomères précités comprenant, en outre, un hydroxy ester carboxylique (C) choisi parmi les esters acryliques et méthacryliques dont le groupe hydroxyalkyl comporte de 2 à 10 atomes de carbone. Les esters carboxyliques (C) peuvent être choisis parmi le 2hydroxyéthyle acrylate, le 2-hydroxyéthyle méthacrylate, le 3-hydroxypropyle acrylate, le 3- hydroxypropyle méthacrylate, le 4-hydroxybutyle acrylate, le 4hydroxybutyle méthacrylate. Lorsque des monomères hydroxy ester carboxylique (C) sont présents, la teneur globale en ces monomères est comprise entre 1 % et 40 % en poids, et de préférence entre 1 % et 30 % en poids par rapport au poids total du polymère (I). Le polymère (I) selon l'invention est obtenu par simple mélange de monomères (A), (B), et le cas échéant (C), selon les procédés connus de polymérisation en solution ou en émulsion. L'homme du métier sera en mesure de déterminer les conditions opératoires optimales. Un autre objet de la présente invention est la mise en oeuvre des polymères décrits ci-dessus dans des procédés de réticulation. Plus particulièrement, I'invention concemrne un procédé de réticulation d'un latex (Il) préparé à partir d'un mélange: - d'au moins un monomère à insaturation éthylénique (D), et - soit d'au moins un monomère éthyléniquement insaturé à fonction époxyde (E), soit d'au moins un polymère à fonction époxyde (EP), soit un mélange de monomères (E) et de polymères (EP), caractérisé en ce que l'on fait réagir ledit latex (Il) avec un polymère (I) tel que défini précédemment. Par latex, on entend une dispersion aqueuse de particules de polymère. Les monomères à insaturation éthylénique (D) peuvent être choisis parmi: les monomères aromatiques présentant au moins une insaturation éthylénique exocyclique, choisis parmi le styrène, I'ca- méthylestyrène, les alkyles styrènes tels que le méthyle styrène, les halogénostyrènes tels que le chlorostyrène, le vinyle toluène, le vinyle naphtalène, le divinyle benzène, le diallyle phtalate, ou - les monomères à fonction ester carboxylique, tels que les esters acryliques et méthacryliques avec le groupe alkyle en C1 à C18, les 3-cétoesters carboxyliques polymérisables éventuellement substitués, les esters vinyliques tels que l'acétate de vinyle, le versatate de vinyle, le propionate de vinyle. Parmi les esters acryliques et méthacryliques avec le groupe alkyle en C1 à C18 on peut citer notamment l'acrylate de méthyle, le méthacrylate de méthyle, l'acrylate d'éthyle, le méthacrylate d'éthyle, l'acrylate de propyle, le méthacrylate de propyle, l'acrylate de n-butyle, le méthacrylate de n-butyle, l'acrylate d'iso-butyle, le méthacrylate d'isobutyle, l'acrylate de 2-ethylhexyle, le méthacrylate de 2-éthylhexyle, l'acrylate de cyclohexyle, le méthacrylate de cyclohexyle, I'acrylate de décyle, le méthacrylate de décyle, l'acrylate d'isodécyle, le méthacrylate d'isodécyle, I'acrylate de stéaryle, le méthacrylate de stéaryle. Parmi les 13-cétoesters carboxyliques, on peut citer l'acétoacétate de vinyle, I'acétoacétate d'allyle, I'acétoacétoxyéthyle méthacrylate, I'acétoacétoxyéthyle acrylate. D'une façon générale, dans ce type de procédé de réticulation, la présence d'une fonction époxyde dans le milieu est essentielle. Ainsi, les monomères (E) peuvent être choisis parmi l'acrylate de glycidyle, le méthacrylate de glycidyle, et l'oxyde d'allyle et de glycidyle. Les polymères à fonction époxyde (EP) peuvent être le bisphénol A diglycidyle éther, diglycidyle adipate, 1,4-diglycidyle butyle éther, et leurs dérivés. Dans le cadre de la présente invention, on peut également envisager un latex (Il) constitué par au moins un polymère à fonction époxyde (EP). Un premier mode de réalisation consiste à procéder à une réticulation d'un latex (11) préparé à partir d'un mélange: - d'au moins un monomére à insaturation éthylénique (D) par exemple le styrène et/ou l'alkyle styrène, et - d'au moins un monomère éthyléniquement insaturé à fonction époxyde (E) par exemple l'acrylate de glycidyle et/ou le méthacrylate de glycidyle et/ou l'oxyde d'allyle et de glycidyle. Un deuxième mode de réalisation consiste à procéder à une réticulation d'un latex (Il) préparé à partir d'un mélange: - d'au moins un monomère a insaturation éthyléenique (D) par exemple le styrène et/ou l'alkyle styrène, et - d'au moins un polymère à fonction époxyde (EP) par exemple le bisphénol A diglycidyle éther. Un troisième mode de réalisation consiste à procéder à une réticulation d'un latex (11) préparé à partir d'un mélange: - d'au moins un monomère à insaturation éthylénique (D) comme par exemple le styrène et/ou l'alkyle styrène, et - d'au moins un monomère éthyleniquement insaturé à fonction époxyde (E) par exemple l'acrylate de glycidyle et/ou le méthacrylate de glycidyle et/ou l'oxyde d'allyle et de glycidyle en mélange avec au moins un polymère à fonction époxyde (EP) par exemple le bisphénol A diglycidyle éther. Un quatrième mode de réalisation consiste à procéder à une réticulation d'un latex (11) préparé à partir d'un mélange: - d'au moins un monomère à insaturation éthylénique (D) comme le styrène et/ou l'alkyle styrène, et d'au moins un ester acrylique et/ou méthacrylique notamment l'acrylate de méthyle, le méthacrylate de méthyle, l'acrylate de n- butyle, et le méthacrylate de n-butyle, et - d'au moins un monomère éthyléniquement insaturé à fonction époxyde (E) comme par exemple l'acrylate de glycidyle et/ou le méthacrylate de glycidyle et/ou l'oxyde d'allyle et de glycidyle. Un cinquième mode de réalisation consiste à procéder à une réticulation d'un latex (11) préparé à partir d'un mélange: - d'au moins un monomère à insaturation éthylénique (D) comme le styrène et/ou l'alkyle styrène, et d'au moins un p-cétoester carboxylique notamment l'acétoacétoxyéthyle acrylate et/ou l'acétoacétoxyéthyle méthacrylate, et - d'au moins un monomère éthyléniquement insaturé à fonction époxyde (E) comme par exemple l'acrylate de glycidyle et/ou le méthacrylate de glycidyle et/ou l'oxyde d'allyle et de glycidyle. Le procédé de réticulation selon l'invention peut conduire à des réseaux réticulés relativement denses. Lorsque de tels réseaux sont souhaités, le latex (Il) sera préparé à partir d'un mélange comprenant, en outre, au moins un monomére éthyléniquement insaturé à fonction hydroxyle (F). Les monomères (F) peuvent être choisis parmi le 2-hydroxyéthyle acrylate, le 2- hydroxyéthyle méthacrylate, le 2-hydroxypropyle acrylate, le 2hydroxypropyle méthacrylate, le 3-hydroxypropyle acrylate, le 3-hydroxypropyle méthacrylate, le 4- hydroxybutyle acrylate, le 4-hydroxybutyle méthacrylate. Un sixième mode de réalisation consiste à procéder à une réticulation d'un latex (11) préparé à partir d'un mélange: - d'au moins un monomère à insaturation éthylénique (D) comme le styrène et/ou l'alkyle styrène, et d'au moins un ester acrylique et/ou méthacrylique notamment l'acrylate de méthyle, le méthacrylate de méthyle, I'acrylate de n- butyle, et le méthacrylate de n-butyle, - d'au moins un monomère éthyléniquement insaturé à fonction époxyde (E) comme par exemple l'acrylate de glycidyle et/ou le méthacrylate de glycidyle et/ou l'oxyde d'allyle et de glycidyle, et - d'au moins un monomère éthyléniquement insaturé à fonction hydroxyle (F) comme le 2-hydroxyéthyle acrylate et le 2-hydroxyéthyle méthacrylate. Un septième mode de réalisation consiste à procéder à une réticulation d'un latex (11) préparé à partir d'un mélange: - d'au moins un monomère à insaturation éthylénique (D) comme le styrène et/ou l'alkyle styrène, et d'au moins un ester acrylique et/ou méthacrylique notamment l'acrylate de méthyle, le méthacrylate de méthyle, l'acrylate de n- butyle, et le méthacrylate de n-butyle, - d'au moins un monomère éthyléniquement insaturé à fonction époxyde (E) par exemple l'acrylate de glycidyle et/ou le méthacrylate de glycidyle et/ou l'oxyde d'allyle et de glycidyle en mélange avec au moins un polymère à fonction époxyde (EP) par exemple le bisphénol A diglycidyle éther, et - d'au moins un monomère éthyléniquement insaturé à fonction hydroxyle (F) comme le 2-hydroxyéthyle acrylate et le 2-hydroxyéthyle méthacrylate. Un huitième mode de réalisation consiste à procéder à une réticulation d'un latex (11) constitué d'au moins un polymère à fonction époxyde (EP), par exemple le bisphénol A diglycidyle éther, diglycidyle adipate, et 1,4-diglycidyle butyle éther. Selon un premier mode préféré de l'invention, le procédé de réticulation d'un latex (Il) préparé à partir d'un mélange d'au moins un monomère à insaturation éthylénique (D), d'au moins un monomère éthyléniquement insaturé à fonction époxyde (E) en mélange avec au moins un polymère à fonction époxyde (EP), et d'au moins un monomère éthyléniquement insaturé à fonction hydroxyle (F), est caractérisé en ce que l'on fait réagir ledit latex (Il) avec un polymère (I) issu de la copolymérisation d'un mélange de monomères comprenant: - à titre de monomère (A) le N- vinylimidazole, et - à titre de monomère (B) le méthacrylate de méthyle et/ou l'acrylate de n- butyle. Dans le premier mode préféré de l'invention, encore plus préférentiellement le polymère (I) est issu de la copolymérisation d'un mélange de monomères comprenant, en outre, à titre de monomère (C) le 2-hydroxyéthyle acrylate et/ou le 2-hydroxyéthyle méthacrylate. Selon un deuxième mode préféré de l'invention, le procédé de réticulation d'un latex (Il), préparé à partir d'un mélange d'au moins un monomère à insaturation éthylénique (D), d'au moins un monomère éthyléniquement insaturé à fonction époxyde (E) en mélange avec au moins un polymère à fonction époxyde (EP), et d'au moins un monomère éthyléniquement insaturé à fonction hydroxyle (F), est caractérisé en ce que l'on fait réagir ledit latex (Il) avec un polymère (I) issu de la copolymérisation d'un mélange de monomères comprenant: - à titre de monomère (A) le N-vinylimidazole, et - à titre de monomère (B) le méthacrylamide et/ou l'acrylamide. Selon le troisième mode préféré de l'invention, le procédé de réticulation d'un latex (11), préparé à partir d'un mélange d'au moins un monomère à insaturation éthylénique (D), et d'au moins un monomère éthyléniquement insaturé à fonction époxyde (E), est caractérisé en ce que l'on fait réagir ledit latex (Il) avec un polymère (I) issu de la copolymérisation d'un mélange de monomères comprenant: - à titre de monomère (A) le N-vinylimidazole, - à titre de monomère (B) le méthacrylate de méthyle et/ou l'acrylate de n- butyle, et - à titre de monomère (C) le 2-hydroxyéthyle acrylate et/ou le 2-hydroxyéthyle méthacrylate. Selon le quatrième mode préféré de l'invention, le procédé de réticulation d'un latex (Il), préparé à partir d'un mélange d'au moins un monomère à insaturation éthylénique (D), et d'au moins un monomére éthyléniquement insaturé à fonction époxyde (E), est caractérisé en ce que l'on fait réagir ledit latex (Il) avec un polymère (I) issu de la copolymérisation d'un mélange de monomères comprenant: - à titre de monomère (A) le N-vinylimidazole, - à titre de monomère (B) le méthacrylate de méthyle et/ou l'acrylate de n- butyle, et - à titre de monomère (C) le 2-hydroxyéthyle acrylate et/ou le 2-hydroxyéthyle méthacrylate. La réticulation du latex (Il) avec le copolymère (I) a lieu de préférence en présence d'un composé (G) susceptible de pouvoir réagir selon la réaction de Michael. Comme exemple de composé (G). on peut citer les résines comportant au moins deux double liaisons conjuguées avec au moins une fonction carbonyle (C=O). Comme composé (G), on peut notamment citer le 1, 1, 1-tris(hydroxyméthyle)- propane-tri-acrylate. Selon le cinquième mode préféré de l'invention, le procédé de réticulation d'un latex (Il) constitué d'au moins un polymère à fonction époxyde (EP), est caractérisé en ce que l'on fait réagir ledit latex (Il) avec un polymère (I) issu de la copolymérisation d'un mélange de monomères comprenant: - à titre de monomère (A) le N-vinylimidazole, - à titre de monomère (B) le méthacrylate de méthyle et/ou l'acrylate de n- butyle, et éventuellement - à titre de monomère (C) le 2-hydroxyéthyle acrylate et/ou le 2-hydroxyéthyle méthacrylate. Selon le sixième mode préféré de l'invention, le procédé de réticulation d'un latex (Il) constitué d'au moins un polymère à fonction époxyde (EP), est caractérisé en ce que l'on fait réagir ledit latex (Il) avec un polymère (I) issu de la copolymérisation d'un mélange de monomères comprenant: - à titre de monomère (A) le N-vinylimidazole, - a titre de monomère (B) le méthacrylamide et/ou I'acrylamide, et éventuellement - à titre de monomère (C) le 2-hydroxyéthyle acrylate et/ou le 2- hydroxyéthyle méthacrylate. Enfin, selon le septième mode préféré de l'invention, le procédé de réticulation d'un latex (Il) constitué d'au moins un polymère à fonction époxyde (EP), est caractérisé en ce que l'on fait réagir ledit latex (Il) avec un polymère (I) issu de l'homopolymérisation d'un mélange exclusivement de monomères (A) comme par exemple le N- vinylimidazole. Les conditions de réticulation sont connues par l'homme du métier. Le procédé de réticulation peut se faire en présence d'autres adjuvants usuels des épaississants, des agents mouillants, des antimousses, des glycols, des agents de coalescence, des pigments, des dispersants, et des activateurs de base. En fonction de l'application envisagée, la quantité d'adjuvant(s) mise en oeuvre peut varier. L'homme du métier saura choisir les quantités appropriées en fonction de l'application envisagée. Destinés à conduire à des revêtements notamment à des vernis et des peintures, les polymères (I) et latex (Il) peuvent réticuler à température ambiante ou à température plus élevée pour former des films et revêtements thermodurcis. De préférence, les polymères (I) et latex (Il) réticulent à température ambiante pour former des films et des revêtements. Par température ambiante, on entend une température comprise entre 15 C et C. Les polymères (I) et latex (Il) peuvent aussi réticuler à des températures plus basses pour former des films et des revêtements, par exemple aux environs de 5 C, si on y incorpore des agents de coalescence. Ces revêtements peuvent s'appliquer sur tout type de substrat: bois, métal, béton, plâtre, terre cuite, pierres, briques, tuiles, matière plastique, verre, papier, cuir et matériaux similaires. Enfin, l'invention a pour objet le produit contenant un polymère (I) tel que défini dans l'ensemble de cette description, et un latex (Il) préparé à partir d'un mélange d'au moins un monomère à insaturation éthylénique (D), d'au moins un monomère éthyléniquement insaturé à fonction époxyde (E), et éventuellement d'au moins un polymère à fonction époxyde (EP), en tant que produit de combinaison pour une utilisation conjointe pour la préparation d'un revêtement. Une utilisation conjointe signifie une utilisation des polymère (I) et latex (11) ensemble pour obtenir un revêtement; polymère (I) et latex (Il) pouvant être introduits simultanément ou séparément. Les exemples qui suivent donnent une description plus détaillée de l'invention. Il ne sont en aucun cas limitatifs. EXEMPLES Exemple 1: 1.1 Copolymère (I) - Synthèse du copolymère à fonction imidazole La polymérisation est réalisée dans un réacteur à double enveloppe de 5 litres muni d'un agitateur mécanique, d'un condenseur, et d'un système permettant d'avoir une atmosphère inerte (N2) au-dessus du milieu réactionnel. A température ambiante, on introduit: - 1580 g d'eau épurée, - 5,165 g de méthyl allyl sulfonate, - 36 9 de laurylsulfate de sodium. La température est portée à 80 C 1 C. On ajoute alors 4,22 g de péroxodisulfate d'ammonium et 4,33 g d'hydrogénocarbonate de sodium. On introduit un mélange de monomeres de composition suivante: - 536 g de méthacrylate de méthyle, - 546 g acrylate de butyle, - 60 g de 2hydroxyéthyl méthacrylate, - 60 g de N-vinylimidazole, pendant 4 heures 30 minutes. En même temps, un mélange de: - 4,2 g de péroxodisulfate d'ammonium, - 2,4 g d'hydrogénocarbonate de sodium, - 200 g d'eau épurée, est introduit pendant 5 heures. Une fois les introductions terminées, une cuisson d'une heure à 80 C est réalisée. Afin de consommer le maximum de monomères résiduels, un couple redox est ajouté dans le milieu à 70 C: on introduit 3,12 g de péroxybenzoate de tert-butyle, puis on alimente le réacteur pendant 15 minutes avec une solution réductrice de 1,9 g d'acide isoascorbique en solution dans 10 ml d'eau. La température est maintenue à 70 C pendant 45 minutes afin que ce couple redox ait une efficacité maximale. Le copolymère obtenu est ensuite refroidi à température ambiante. Cette opération permet d'obtenir un copolymère a fonction imidazole, présentant un extrait sec de 41 %. La viscosité de ce latex est de 25 mPa.s. La viscosité est mesurée à 50 tours/minute avec un viscosimètre BROOKFIELD. Ce latex présente entre autres, un pH = 8,1. 1.2 Copolymère (I) - Synthèse du copolymère à fonction imidazole Dans un réacteur de 1 litre, muni d'un agitateur mécanique, d'un réfrigérant, d'un thermomètre, et d'une arrivée d'azote, sont introduits successivement: 930 ml d'eau ultrafiltrée et désionisée, - 20,02 g d'acrylamide (0,28 mole), - 1 g de N-vinylimidazole (0,01 mole). La solution est ensuite acidifiée avec une solution 10-1 N de HCI jusqu'à pH d'environ 5,5, puis désoxygénée par barbotage d'azote pendant 30 minutes. On introduit alors 330 mg de 2,2'-azobis(2-méthylpropioamidine) dihydrochlorure (1,2.10-3mole), dissous dans un peu d'eau, puis le mélange réactionnel est chauffé à 55-58 C pendant environ 3 heures. Après refroidissement, la solution est précipitée dans l'acétone. Le copolymère obtenu sous forme de filaments blancs est séché sous vide de pompe a palettes, broyé au broyeur à billes, et séché à nouveau. On obtient 21 g de copolymére (I), soit un rendement de 88 %. 1.3 Latex (Il) - Synthèse d'un latex à fonction hydroxyéthyl et époxyde A température ambiante, on introduit: - 2130 g d'eau épurée, - 8,909 g de tensioactif Aérosol MA80 (dihexyl sulfosuccinate de Na), - 8,4 g d'acrylate de butyle (ABu), - 19,5 de méthacrylate de méthyle (MAM), et 4,272 g d'hydrogénocarbonate de sodium, dans un réacteur a double enveloppe de 5 litres muni d'un agitateur mécanique, d'un condensateur, et d'un système permettant d'avoir une atmosphère inerte (N2) au dessus du milieu réactionnel. La température est portée à 82 C en approximativement 1 heure. 9,36 g de peroxodisulfate d'ammonium sont ajoutés, à une température d'environ 82 + 1 C, afin d'amorcer la réaction de polymérisation. Après 15 minutes d'attente (polymérisation en pied de cuve et maîtrise de l'exothermie), l'introduction des monoméres est commencée. Ainsi, un mélange de composition suivante est introduit: - 147 g de styrène - 281,6 g de 2-hydroxyéthyl méthacrylate - 40,16 g de méthacrylate de glycidyle - 9,28 g de tensioactif Aérosol OT 75 (dioctyl sulfosuccinate de Na) - 75,8 g de résine époxyde Shell EPIKOTE 828 (masse moléculaire moyenne =700) - 562,1 g de acrylate de butyle - 464,6 g de méthacrylate de méthyle. L'ajout de ce mélange est effectué pendant 3 heures. En fin d'introduction, la température est maintenue à 82 C pendant 1 heure, afin de consommer le maximum de monomères résiduels. Le produit est enfin refroidi à température ambiante. Cette opération permet d'obtenir un latex a fonction hydroxyéthyle et époxyde, présentant un extrait sec de 42 à 46 %. La viscosité de ce latex est de 47 mPa.s. La viscosité est mesurée par à 50 tours/minute avec un viscosimètre BROOKFIELD. Ce latex présente entre autres, un pH = 6,9. 1.4 Latex (11) - Synthèse d'un latex à fonction époxyde La polymérisation en émulsion est réalisée dans un réacteur à double enveloppe de 1,5 litres muni d'un agitateur mécanique, d'un condenseur, et d'un système permettant d'avoir une atmosphère inerte (N2) au-dessus du milieu réactionnel. A température ambiante, les éléments suivants sont introduits dans le réacteur: - 380 g d'eau épurée, - 8,92 g de Rhodafac RS61 0 (alcool tridécylique éthoxylé phosphaté), - 5,5 ml d'une solution aqueuse à 10 % de NaOH (faisant passer le pH d'environ 2,0 à 3,9), Le tout est chauffé à 80 C (+10C). Lorsque la température atteint 80 + 1 C, on ajoute en une seule fois: 0,144 g de peroxodisulfate d'ammonium, - 5 g d'eau épurée. Deux solutions sont ensuite introduites en continu et en parallèle à 80 1 C. La solution 1 est ajoutée en 5 heures. Elle comprend: - 136,5 g de styrène, - 130,7 g d'acrylate de butyle, - 93 g de méthacrylate de glycidyle. La solution 2 est ajoutée en 6 heures. Elle comprend: - 1,47 g de peroxodisulfate d'ammonium, - 1,728 g de hydrogénocarbonate de sodium, - 50 g d'eau épurée. En fin d'introduction, la température est maintenue à 80 C 1 C pendant 1 heure. Juste avant refroidissement, afin de consommer un maximum de monomères résiduels on ajoute un couple redox constitué de: - 0,67 g de tertiobutyl hydroperoxyde, - 0,47 g /10 ml H20 de métabisulfite de sodium. Ce mode opératoire permet d'obtenir un polymère en émulsion à 46 % d'extrait sec. 1.5 Latex (Il) - Synthèse d'un latex à fonction p-cétoester et époxyde La polymérisation est réalisée dans un réacteur à double enveloppe de 1, 5 litres muni d'un agitateur mécanique, d'un condenseur, et d'un système permettant d'avoir une atmosphère inerte (N2) au-dessus du milieu réactionnel. A température ambiante, les éléments suivants sont introduits dans le réacteur: - 2120 g d'eau épurée, - 8,92 g de dihexyle sulfosuccinate de sodium (Aérosol MA 80 ), - 8,4 g d'acrylate de butyle, - 19,5 g de méthacrylate de méthyle, - 4,27 g d'hydrogénocarbonate de sodium. Le tout est chauffé a 82 ( 1 C). Lorsque la température atteint 82 + 1 C, on ajoute en une seule fois: 9,36 g de persulfate d'ammonium, - 50 g d'eau épurée. On laisse le milieu réagir pendant 15 minutes. Le mélange suivant est ensuite introduit en 3 heures à 82 1 C: - 128 g de styrène, -19,7 g de méthacrylate de glycidyle (GMA), - 156,8 g d'acétoacétoxy éthyle méthacrylate (AAEM), - 12,8 g de dioctyle sulfosuccinate de sodium (Aérosol OT-75 ) - 525,3 g d'acrylate de butyle, - 446,4 g de méthacrylate de méthyle. Aérosol OT-75@ et Aérosol MA 80 sont distribués par CYTEC. Le milieu réactionnel est ensuite maintenu à 82 + 1 C pendant 1 heure avant refroidissement. Ce mode opératoire permet d'obtenir un latex à fonction P-cétoester et époxyde à 42 % d'extrait sec. * Exemple 2: Test de gonflement - Temps de prise en masse On réalise deux systèmes réticulables: échantillon 1 selon l'art antérieur, comportant un latex du type 1.3 auquel un composé nucléophile qui est le 1,4diazabicyclo[2.2.2]octane (ci-après DABCO) est directement ajouté, échantillon 2 selon le premier mode préféré de l'invention, comportant le copolymère (I) greffé par un N-vinylimidazole préparé selon 1.1, et le latex (Il) préparé selon 1.3. Ces échantillons sont utilisés pour recouvrir un carreau de faïence. On mesure à partir du film obtenu le taux de gonflement selon le protocole suivant. Un morceau du film obtenu est pesé (masse M1) puis plongé dans le méthyléthylcétone (MEC) pendant 24 heures. Après 24 heures d'immersion, le morceau de film est sorti du solvant, immédiatement pesé (masse M2) puis séché dans une étuve (masse M3). Après 1 heure de séchage à 105 C, le film est pesé (masse M3). Le taux de gonflement est donné par la formule: (M2-M3) x 100 M3 Les résultats sont donnés dans le Tableau I. Tableau I Echantillon Taux de gonflement dans la MEC (%) Temps de prise en Séchage 14 jours à 23 C, 55% d'humidité relative masse du mélange 1 640 4 heures 2* 610 7 jours * rapport équimolaire fonction époxyde/fonction nucldéophile Dans cet exemple on montre qu'un échantillon selon l'invention, dans lequel un copolymère (I) greffé par un N-vinylimidazole est mélangé avec un latex (Il), améliore bien le temps de vie en pot (pot life) par rapport à l'échantillon de rart antérieur (échantillon 1). Ainsi, le temps de prise en masse de l'échantillon 2 selon l'invention est nettement supérieur à l'échantillon 1 de l'art antérieur, ce qui illustre bien un temps de vie en pot plus important pour l'échantillon 2. Le taux de gonflement traduit la réactivité du copolymère (I) avec le latex (Il). Les valeurs de taux de gonflement obtenues dans cet exemple montrent bien que la réactivité du copolymère (I) avec le latex (Il) est légèrement supérieure à celle des nucléophiles connus de l'art antérieur avec des latex du type (Il). Exemple 3: Test de gonflement Afin de vérifier l'efficacité des différents systèmes de réticulation décrits dans l'invention, trois systèmes réticulables différents mettant en jeu différents types de copolymère (I) et de latex (Il), sont réalisés et compares: échantillon 3 selon le deuxième mode préféré de l'invention comporte un copolymère (I) greffé par un imidazole préparé selon 1.2 et le latex préparé selon 1.3, échantillon 4 selon le troisième mode préféré de l'invention comporte un copolymère (I) greffé par un imidazole préparé selon 1.1 et le latex préparé selon 1.4, échantillon 5 selon le quatrième mode préféré de l'invention comporte un copolymère (I) greffé par un imidazole préparé selon 1.1 et le latex préparé selon 1.5; la réticulation ayant lieu en présence du 1, 1, 1-tris-(hydroxyméthyle)-propane-triacrylate. Tous les échantillons sont préparés en utilisant des quantités molaires identiques de chacune des fonctions réactives, à savoir, I'époxyde, I'imidazole, et les double liaisons du 1, 1, 1-tris-(hydroxyméthyle)-propane-tri-acrylate pour l'échantillon 5. Comme dans l'exemple 2, ces échantillons sont utilisés pour recouvrir un carreau de faience. On mesure à partir du film obtenu le taux de gonflement selon le protocole décrit dans l'exemple 2. Les résultats sont donnés dans le Tableau II. Tableau II Echantillon Taux de gonflement dans la MEC (/%) Séchage 21 jours à 23 C, 55% d'humidité relative 3 1320 4 865 613 Il est à noter qu'en l'absence de copolymère (I), le latex (Il) se dissout dans la méthyléthylcétone (MEC). Ceci prouve que le latex (Il) ne peut pas réticuler sans l'ajout du copolymere (I). Selon le système (copolymère + latex) choisi, on peut observer une réticulation plus ou moins importante. Exemple 4: Propriétés des vernis Composition du revêtement: - 40, 17 g de latex (Il) préparé en 1.3 présentant un extrait sec de 38,8 % - 25,06 g de copolymère (I) préparé en 1.1 présentant un extrait sec de 43,7 % - 0,14 g d'antimousse Bévaloid 6681 - 5,32 g d'une solution d'épaississant Rhéo 2000. La solution de Rhéo 2000 est à 5 % d'extrait sec, et est neutralisée à pH=6,9 avec de la soude (NaOH) à 10 %. La composition de revêtement est déposée sur des plaques d'acier QD361 sur une épaisseur sèche de 35 pm. Les films sont séchés 21 jours à 23 C sous 55 % d'humidité relative. On a mesuré les propriétés de dureté et de résistance aux solvants. La résistance aux solvants est évaluée selon le protocole suivant: on frotte la plaque avec un tampon de coton imbibé de méthyléthylcetone (MEC); on compte le nombre d'aller-retour du tampon nécessaires pour enlever totalement le vernis en un point de la plaque au moins (test de frottement ou rub test). Les résultats sont rassemblés dans le Tableau III. Tableau III: résistance aux solvants TMFF(température minimum de formation de film) 15 C Test de frottement (rub test) >200 aller- retour On a également évalué la résistance chimique du revêtement obtenu à partir de la composition selon l'invention. La résistance chimique est évaluée selon le test qui consiste à déposer 2 ml de produit à tester sur le revêtement puis à poser dessus un verre de montre pour éviter l'évaporation du liquide. Le liquide est laissé en contact avec le revêtement pendant 1 ou 2 heures selon le produit testé. Après 2 heures, on enlève le liquide et on note l'aspect visuel du film: 0 = nul; = bon (aucune marque laissée sur le vernis par le liquide). Les résultats sont rassemblés dans le Tableau IV. Tableau IV: résistance chimique Produit testé Temps de contact (heures) Aspect du film H2SO4 10 % 1 5 NH40H 20 % 1 5 Eau 2 5 On a une valeur de test de frottement supérieure à 200 cycles et une résistance chimique bonne. Exemple 5: Temps de vie en pot (pot life) - Test de frottement Le but de cet exemple est de montrer que le temps de vie en pot d'une composition de revêtement selon l'invention est bien supérieur à celui des compositions de revêtement de l'art antérieur. Pour cela, on prépare une composition telle que décrite dans l'exemple 4. La composition de revêtement est déposée sur des plaques d'acier QD 36 I à différents temps t, après sa fabrication. L'épaisseur sèche des revêtements est de 35 pm. La résistance aux solvants de cette composition est évaluée selon le protocole décrit l'exemple 4. Le test de frottement est effectué après 21 jours de séchage des revêtements. Le Tableau V rassemble les résultats obtenus. Tableau V: Test de frottement (Rub Test) t=30 min. t=4h t=6h t= 8 h t=24h > 200 > 200 > 200 > 200 > 180 t: temps entre la préparation de la composition et son application Ces résultats montrent bien que le mélange de copolymère (I) et de latex (Il) préserve ses propriétés longtemps (t > 8 heures), pratiquement jusqu'à 24 heures. Ainsi, il apparaît clairement que le greffage de l'imidazole améliore le temps de vie en pot. REVENDICATIONS 1. Polymère (I) issu de la polymérisation d'un mélange de monomères comprenant: - au moins un monomère (A) hétérocyclique insaturé, comportant au moins un hétéroatome nucléophile, et présentant au moins une insaturation éthylénique exocyclique, et éventuellement - au moins un monomère (B) éthyléniquement insaturé et présentant une fonction choisie parmi les amides (méth)acryliques, les acides ou les sels d'acides carboxyliques, les esters carboxyliques, les acides ou les sels d'acides organosulfuriques, les acides ou les sels d'acides sulfoniques, les acides ou les sels d'acides phosphoniques, les esters vinyliques, ainsi que les monomères aromatiques présentant au moins une insaturation éthylénique exocyclique. 2. Polymère (I) selon la revendication 1, caractérisé en ce que le monomère (A) hétérocyclique insaturé comporte un ou deux hétéroatomes nucléophiles. 3. Polymère (I) selon l'une des revendications 1 ou 2, caractérisé en ce que dans le monomère hétérocyclique insaturé (A), l'un au moins des hétéroatomes nucléophiles et/ou l'un au moins des atomes de carbone de l'hétérocycle est substitué par une chaîne carbonée comprenant au moins deux atomes de carbone et au moins une insaturation éthylénique, la chaîne carbonee étant éventuellement fonctionnalisée. 4. Polymère (I) selon l'une quelconque des revendications 1 à 3, caractérisé en ce que la chaîne carbonée est le vinyle, l'allyle, le propényle, le butényle, le butadiényle, et des chaînes carbonées fonctionnalisées notamment l'acrylate et le méthacrylate. 5. Polymère (I) selon l'une quelconque des revendications 1 à 4, caractérisé en ce que l'un au moins des atomes de carbone de l'hétérocycle insaturé est substitué par au moins un groupe alkyle linéaire ou ramifié comportant 1 à 8 atomes de carbone. 6. Polymère (I) selon la revendication 5, caractérisé en ce que le groupe alkyle linéaire ou ramifié est choisi parmi le méthyle, éthyle, propyle, isopropyle, et n-butyle. 7. Polymère (I) selon l'une quelconque des revendications 1 à 6, caractérisé en ce que le monomère hétérocyclique insaturé (A) comporte au moins un hétéroatome nucléophile choisi parmi l'azote, le phosphore, l'arsenic, l'antimoine, ou le bismuth. 8. Polymère (I) selon la revendication 7, caractérisé en ce que I'hétéroatome nucléophile est l'azote. 9. Polymère (I) selon l'une quelconque des revendications précédentes, caractérisé en ce que le monomère hétérocyclique insaturé (A) comporte deux atomes d'azote. 10. Polymère (I) selon l'une quelconque des revendications 1 à 9, caractérisé en ce que le monomère hétérocyclique insaturé (A) appartient à la famille des imidazoles, des imidazolines, des amidines, ou des guanidines. 11. Polymère (I) selon la revendication 10, caractérisé en ce que le monomére (A) appartient à la famille des imidazoles, et plus particulièrement le Nvinylimidazole. 12. Polymère (I) selon l'une quelconque des revendications 1 à 11, caractérisé en ce que la teneur globale en monomère(s) (A) est comprise entre 1 % et 99 % en poids, de préférence entre 1 % et 20 % en poids, et plus particulièrement entre 1 % et 6 % en poids par rapport au poids total du polymère (I). 13. Polymère (I) selon l'une quelconque des revendications 1 à 11, caractérisé en ce que c'est un homopolymère issu de l'homopolymérisation d'un mélange exclusivement de monomères (A), les monomères (A) étant identiques. 14. Polymère (I) selon l'une quelconque des revendications 1 à 12, caractérisé en ce que le monomère (B) éthyléniquement insaturé est choisi parmi: - les amides (méth)acryliques, et leurs dérivés dont le groupe alkyle comporte de 1 à 10 atomes de carbone, - les acides ou les sels d'acides carboxyliques du type (méth)acrylique, les diacides carboxyliques ou leurs demi esters ou leurs sels, - les esters carboxyliques du type acrylique dont le groupe alkyle comporte de 1 à 20 atomes de carbone, - les acides ou les sels alcalins ou alcalino-terreux d'acides organosulfuriques, - les acides ou les sels alcalins ou alcalino-terreux d'acides sulfoniques, les acides ou les sels alcalins ou alcalino- terreux d'acides phosphoniques, - les esters vinyliques dont la partie comportant la fonction ester contient 1 à 7 atomes de carbone, et - les monomères aromatiques présentant au moins une insaturation éthylénique exocyclique, comportant 8 à 18 atomes de carbone. 15. Polymère (I) selon la revendication 14, caractérisé en ce que le monomère (B) est: - un amide (méth)acrylique choisi parmi l'acrylamide, et le méthacrylamide, - un acide ou sel d'acide carboxylique choisi parmi l'acide acrylique, l'acide méthacrylique, I'acrylate de sodium, les diacides carboxyliques choisis parmi l'acide itaconique, I'acide maléique, I'acide fumarique, leurs demi esters méthylique, éthylique, propylique, n-butylique, iso-butylique, ou leurs sels de sodium, de potassium ou d'ammonium, - un ester carboxylique du type acrylique ou méthacrylique choisi parmi l'acrylate de méthyle, le méthacrylate de méthyle, I'acrylate d'éthyle, le méthacrylate d'éthyle, l'acrylate de propyle, le méthacrylate de propyle, I'acrylate d'isopropyle, l'acrylate de n-butyle, le méthacrylate de n- butyle, l'acrylate d'iso-butyle, le méthacrylate d'iso-butyle, l'acrylate de éthyl-2 hexyle, le méthacrylate de éthyl-2 hexyle, l'acrylate de décyle, le méthacrylate de décyle, I'acrylate de lauryle, le méthacrylate de lauryle, l'acrylate de stéaryle, le méthacrylate de stéaryle, - un acide ou sel d'acide organosulfurique choisi parmi l'acide vinylsulfurique, I'acide vinylphénylsulfurique, - un acide ou sel d'acide vinylsulfonique choisi parmi l'acide vinylsulfonique, I'acide styrène sulfonique, l'acide 2-acrylamido-2- méthylpropane sulfonique, méthallylsulfonate de sodium, - un acide phosphonique tel que l'acide vinylphosphonique, - un ester vinylique choisi parmi l'acétate de vinyle, le versatate de vinyle, le propionate de vinyle, - un monomére aromatique présentant au moins une insaturation éthylénique exocyclique, choisi parmi le styrène, le vinyle toluene, I'cméthylestyrène. 16. Polymère (I) selon l'une quelconque des revendications 1 à 12 et 14 à 15, caractérisé en ce qu'il est issu de la copolymérisation d'un mélange de monomères comprenant: - au moins un monomère (A) hétérocyclique insaturé, comportant au moins un hétéroatome nucléophile, et présentant au moins une insaturation éthylénique exocyclique, et - au moins un monomère (B) éthyléniquement insaturé est choisi parmi les esters carboxyliques du type (méth)acrylique, dont le groupe alkyle comporte de 1 à 20 atomes de carbone tels que l'acrylate de méthyle, le méthacrylate de méthyle, I'acrylate d'éthyle, le méthacrylate d'éthyle, l'acrylate de propyle, le méthacrylate de propyle, l'acrylate d'isopropyle, l'acrylate de n-butyle, le méthacrylate de n- butyle, 'acrylate d'iso-butyle, le méthacrylate d'iso-butyle, I'acrylate de éthyl-2 hexyle, le méthacrylate de éthyl-2 hexyle, l'acrylate de décyle, le méthacrylate de decyle, I'acrylate de lauryle, le méthacrylate de lauryle, l'acrylate de stéaryle, le méthacrylate de stéaryle. 17. Polymère (I) selon l'une quelconque des revendications 1 à 12 et 14 à 16, caractérisé en ce qu'il est issu de la copolymérisation d'un mélange de monomères comprenant: - à titre de monomère (A) le N-vinylimidazole, et - à titre de monomère (B) le méthacrylate de méthyle et/ou l'acrylate de butyle. 18. Polymère (1) selon l'une quelconque des revendications 1 à 12 et 14 à 16, caractérisé en ce qu'il est issu de la copolymérisation d'un mélange de monomères comprenant: - à titre de monomère (A) le N-vinylimidazole, et - à titre de monomère (B) le méthacrylamide et/ou l'acrylamide. 19. Polymère (I) selon l'une quelconque des revendications 1 à 12 et 14 à 18, caractérisé en ce la teneur globale en monomère(s) (B) est comprise entre 1 % et 99 % en poids, de préférence entre 80 % 99 % en poids, et plus particulièrement entre 94 % et 99 % en poids par rapport au poids total du polymère (I). 20. Polymère (I) selon l'une quelconque des revendications 1 à 12 et 14 à 19, caractérisé en ce qu'il est issu de la copolymérisation du mélange de monomères précités comprenant, en outre, un hydroxy ester carboxylique (C) choisi parmi les esters acryliques et méthacryliques dont le groupe hydroxyalkyl comporte de 2 à 10 atomes de carbone. 21. Polymère (I) selon la revendication 20, caractérisé en ce que les esters carboxylique (C) sont choisis parmi le 2-hydroxyéthyle acrylate, le 2-hydroxyéthyle méthacrylate, le 3- hydroxypropyle acrylate, le 3-hydroxypropyle méthacrylate, le 4hydroxybutyle acrylate, le 4-hydroxybutyle méthacrylate. 22. Polymère (I) selon l'une quelconque des revendications 1 à 12 et 14 à 21, caractérisé en ce la teneur globale en monomère hydroxy ester carboxylique (C) présent est comprise entre 1 % et 40 % en poids, et de préférence entre 1 % 30 % en poids par rapport au poids total du polymère. 23. Procédé de réticulation d'un latex (Il) préparé à partir d'un mélange: - d'au moins un monomére à insaturation éthylénique (D), et - soit d'au moins un monomère éthyléniquement insaturé à fonction époxyde (E), soit d'au moins un polymère à fonction époxyde (EP), soit d'un mélange de monomères (E) et de polymères (EP), caractérisé en ce que l'on fait réagir ledit latex (Il) avec un polymère (I) tel que défini à l'une quelconque des revendications 1 à 22. 24. Procédé selon la revendication 23, caractérisé en ce que les monomères à insaturation éthylénique (D) sont choisis parmi: - les monomères aromatiques présentant au moins une insaturation éthylénique exocyclique, choisi parmi le styrène, r'(-méthylestyrène, les alkyles styrènes tels que le méthyle styrène, les halogénostyrènes tel que le chlorostyrène, le vinyle toluène, le vinyle naphtalene, le divinyle benzène, le diallyle phtalate, ou - les monomères à fonction ester carboxylique, tels que les esters acryliques et méthacryliques avec le groupe alkyle en C1 à C18, les p-cétoesters carboxyliques copolymérisables éventuellement substitués, les esters vinyliques tels que l'acétate de vinyle, le versatate de vinyle, le propionate de vinyle. 25. Procédé selon la revendication 24, caractérisé en ce que les esters acyliques et méthacryliques avec le groupe alkyle en C1 à C18 sont choisis parmi l'acrylate de méthyle, le méthacrylate de méthyle, l'acrylate d'éthyle, le méthacrylate d'éthyle, I'acrylate de propyle, le méthacrylate de propyle, l'acrylate de n-butyle, le méthacrylate de n-butyle, l'acrylate d'iso-butyle, le méthacrylate d'iso-butyle, l'acrylate de 2- ethylhexyle, le méthacrylate de 2-éthylhexyle, 'acrylate de cyclohexyle, le méthacrylate de cyclohexyle, I'acrylate de décyle, le méthacrylate de décyle, l'acrylate d'isodécyle, le méthacrylate d'isodécyle, l'acrylate de stéaryle, le méthacrylate de stéaryle. 26. Procédé selon l'une quelconque des revendications 24 ou 25, caractérisé en ce que les p-cétoesters carboxyliques sont l'acétoacetate de vinyle, l'acétoacétate d'allyle, l'acétoacétoxyéthyle méthacrylate, l'acétoacétoxyéthyle acrylate. 27. Procédé de réticulation selon l'une quelconque des revendications 23 à 26, caractérisé en ce que les monomères (E) peuvent être choisis parmi l'acrylate de glycidyle, le méthacrylate de glycidyle, et l'oxyde d'allyle et de glycidyle. 28. Procédé de réticulation selon l'une quelconque des revendications 23 a 27, caractérisé en ce que les polymères à fonction époxyde (EP) sont le bisphénol A diglycidyle éther, diglycidyle adipate, 1,4-diglycidyle butyle éther, et leurs dérivés. 29. Procédé de réticulation selon l'une quelconque des revendications 23 à 28, caractérisé en ce que le latex (Il) est préparé à partir d'un mélange: d'au moins un monomère à insaturation éthylénique (D) par exemple le styrène et/ou l'alkyle styrène, et - d'au moins un monomère éthyléniquement insaturé à fonction époxyde (E) par exemple l'acrylate de glycidyle et/ou le méthacrylate de glycidyle et/ou l'oxyde d'allyle et de glycidyle. 30. Procédé de réticulation selon l'une quelconque des revendications 23 à 28, caractérisé en ce que le latex (Il) est préparé à partir d'un mélange: d'au moins un monomère à insaturation éthylénique (D) par exemple le styrène et/ou l'alkyle styrène, et - d'au moins un polymère à fonction époxyde (EP) par exemple le bisphénol A diglycidyle éther. 31. Procédé de réticulation selon l'une quelconque des revendications 23 à 28, caractérise en ce que le latex (Il) est préparé à partir d'un mélange: d'au moins un monomère à insaturation éthylénique (D) comme par exemple le styrène et/ou l'alkyle styrène, et - d'au moins un monomère éthyléniquement insaturé à fonction époxyde (E) par exemple l'acrylate de glycidyle et/ou le méthacrylate de glycidyle et/ou l'oxyde d'allyle et de glycidyle en mélange avec au moins un polymère à fonction époxyde (EP) par exemple le bisphénol A diglycidyle éther. 32. Procédé de réticulation selon l'une quelconque des revendications 23 à 28, caractérisé en ce que le latex (Il) est préparé à partir d'un mélange: d'au moins un monomère à insaturation éthylénique (D) comme le styrène et/ou l'alkyle styrène, et d'au moins un ester acrylique et/ou méthacrylique notamment l'acrylate de méthyle, le méthacrylate de méthyle, I'acrylate de n- butyle, et le méthacrylate de n-butyle, et - d'au moins un monomère éthyléniquement insaturé à fonction époxyde (E) comme par exemple l'acrylate de glycidyle et/ou le méthacrylate de glycidyle et/ou l'oxyde d'allyle et de glycidyle. 33. Procédé de réticulation selon l'une quelconque des revendications 23 à 28, caractérisé en ce que le latex (Il) est préparé à partir d'un mélange: d'au moins un monomere à insaturation éthylénique (D) comme le styrène et/ou l'alkyle styrène, et d'au moins un P-cétoester carboxylique notamment I'acétoacétoxyéthyle acrylate et/ou l'acétoacétoxyéthyle méthacrylate, et - d'au moins un monomére éthyléniquement insaturé à fonction époxyde (E) comme par exemple l'acrylate de glycidyle et/ou le méthacrylate de glycidyle et/ou l'oxyde d'allyle et de glycidyle. 34. Procédé de réticulation selon l'une quelconque des revendications 23 à 33, caractérisé en ce que le latex (Il) est préparé à partir d'un mélange comprenant, en outre, au moins un monomère éthyléniquement insaturé à fonction hydroxyle (F). 35. Procédé selon la revendication 34, caractérisé en ce que les monomères à fonction hydroxyle (F) sont choisis parmi le 2-hydroxyéthyle acrylate, le 2-hydroxyéthyle méthacrylate, le 2-hydroxypropyle acrylate, le 2-hydroxypropyle méthacrylate, le 3- hydroxypropyle acrylate, le 3-hydroxypropyle méthacrylate, le 4hydroxybutyle acrylate, le 4-hydroxybutyle méthacrylate. 36. Procédé de réticulation d'un latex (Il), caractérisé en ce que le latex (Il) est constitué d'au moins un polymère à fonction époxyde (EP), par exemple le bisphénol A diglycidyle éther, le diglycidyle adipate, et le 1,4-diglycidyle butyle éther. 37. Procédé de réticulation selon l'une quelconque des revendications 23 à 35, caractérisé en ce que le latex (Il) est préparé à partir d'un mélange: d'au moins un monomère à insaturation éthylénique (D) comme le styrène et/ou l'alkyle styrène, et d'au moins un ester acrylique et/ou méthacrylique notamment l'acrylate de méthyle, le méthacrylate de méthyle, I'acrylate de n- butyle, et le méthacrylate de n-butyle, - d'au moins un monomère éthyléniquement insaturé à fonction époxyde (E) comme par exemple l'acrylate de glycidyle et/ou le méthacrylate de glycidyle et/ou l'oxyde d'allyle et de glycidyle, et - d'au moins un monomere éthyléniquement insaturé à fonction hydroxyle (F) comme le 2-hydroxyéthyle acrylate et le 2-hydroxyéthyle méthacrylate. 38. Procédé de réticulation selon l'une quelconque des revendications 23 à 35, caractérisé en ce que le latex (Il) est préparé à partir d'un mélange: d'au moins un monomère à insaturation éthylénique (D) comme le styrène et/ou l'alkyle styrène, et d'au moins un ester acrylique et/ou méthacrylique notamment l'acrylate de méthyle, le méthacrylate de méthyle, l'acrylate de n- butyle, et le méthacrylate de n-butyle, - d'au moins un monomère éthyléniquement insaturé à fonction époxyde (E) par exemple l'acrylate de glycidyle et/ou le méthacrylate de glycidyle et/ou l'oxyde d'allyle et de glycidyle en mélange avec au moins un polymère à fonction époxyde (EP) par exemple le bisphénol A diglycidyle éther, et - d'au moins un monomere éthyléniquement insaturé a fonction hydroxyle (F) comme le 2-hydroxyéthyle acrylate et le 2-hydroxyéthyle méthacrylate. 39. Procédé de réticulation selon l'une quelconque des revendications 23 à 35 et 37 à 38, d'un latex (Il) préparé à partir d'un mélange d'au moins un monomère à insaturation éthylénique (D), d'au moins un monomère éthyléniquement insaturé à fonction époxyde (E) en mélange avec au moins un polymère à fonction époxyde (EP), et d'au moins un monomére éthyléniquement insaturé à fonction hydroxyle (F), caractérisé en ce que l'on fait réagir ledit latex (Il) avec un polymère (I) issu de la copolymérisation d'un mélange de monomères comprenant: - à titre de monomère (A) le N- vinylimidazole, et - à titre de monomère (B) le méthacrylate de méthyle et/ou l'acrylate de n- butyle. 40. Procédé selon la revendication 39, caractérisé en ce que le polymère (I) est issu de la copolymérisation d'un mélange de monomères comprenant, en outre, à titre de monomère (C), le 2-hydroxyéthyle acrylate et/ou le 2-hydroxyéthyle méthacrylate. 41. Procédé de réticulation selon l'une quelconque des revendications 23 à 35 et 37 à 38, d'un latex (Il) préparé à partir d'un mélange d'au moins un monomère à insaturation éthylénique (D), d'au moins un monomère éthyléniquement insaturé à fonction époxyde (E) en mélange avec au moins un polymère à fonction époxyde (EP), et d'au moins un monomère éthyléniquement insaturé à fonction hydroxyle (F), est caractérisé en ce que l'on fait réagir ledit latex (Il) avec un polymère (I) issu de la copolymérisation d'un mélange de monomères comprenant: - à titre de monomère (A) le N- vinylimidazole, et - à titre de monomère (B) le méthacrylamide et/ou l'acrylamide. 42. Procédé de réticulation selon l'une quelconque des revendications 23 à 35 et 37 à 38, d'un latex (Il), préparé à partir d'un mélange d'au moins un monomère à insaturation éthylénique (D), et d'au moins un monomère éthyléniquement insaturé à fonction époxyde (E), caractérisé en ce que l'on fait réagir ledit latex (Il) avec un polymère (I) issu de la copolymérisation d'un mélange de monomères comprenant: - à titre de monomère (A) le N-vinylimidazole, - à titre de monomère (B) le méthacrylate de méthyle et/ou l'acrylate de n- butyle, et - à titre de monomère (C) le 2-hydroxyéthyle acrylate et/ou le 2-hydroxyéthyle méthacrylate. 43. Procédé de réticulation selon l'une quelconque des revendications 23 à 35 et 37 à 38, d'un latex (Il), préparé à partir d'un mélange d'au moins un monomère à insaturation éthylénique (D), et d'au moins un monomère éthyléniquement insaturé à fonction époxyde (E), caractérisé en ce que l'on fait réagir ledit latex (Il) avec un polymère (I) issu de la copolymérisation d'un mélange de monomères comprenant: - à titre de monomère (A) le N-vinylimidazole, et - à titre de monomère (B) le méthacrylate de méthyle et/ou l'acrylate de n- butyle, et - à titre de monomère (C) le 2-hydroxyéthyle acrylate et/ou le 2-hydroxyéthyle méthacrylate, la réticulation du latex (Il) avec le copolymère (I) a lieu de préférence en présence d'un composé (G) susceptible de pouvoir réagir selon la réaction de Michael. 44. Procédé de réticulation selon la revendication précédente, caractérisé en ce que le composé (G) est choisi parmi les résines comportant au moins deux double liaisons conjuguées avec au moins une fonction carbonyle (C=O), notamment le 1, 1, 1-tris- (hydroxyméthyle)-propane-tri-acrylate. 45. Procédé de réticulation selon la revendication 36, d'un latex (Il) constitué d'au moins un polymère à fonction époxyde (EP), caractérisé en ce que l'on fait réagir ledit latex (Il) avec un polymère (I) issu de la copolymérisation d'un mélange de monomères comprenant: - à titre de monomère (A) le N-vinylimidazole, - à titre de monomère (B) le méthacrylate de méthyle et/ou l'acrylate de n- butyle, et éventuellement - à titre de monomère (C) le 2-hydroxyéthyle acrylate et/ou le 2-hydroxyéthyle méthacrylate. 46. Procédé de réticulation selon la revendication 36, d'un latex (Il) constitué d'au moins un polymère à fonction époxyde (EP), caractérisé en ce que l'on fait réagir ledit latex (Il) avec un polymère (I) issu de la copolymérisation d'un mélange de monomères comprenant: - à titre de monomère (A) le N-vinylimidazole, - a titre de monomère (B) le méthacrylamide et/ou l'acrylamide, et éventuellement - à titre de monomère (C) le 2-hydroxyéthyle acrylate et/ou le 2- hydroxyéthyle méthacrylate. 47. Procédé de réticulation selon la revendication 36, d'un latex (Il) constitué d'au moins un polymère à fonction époxyde (EP), caractérisé en ce que l'on fait réagir ledit latex (Il) avec un polymère (I) issu de l'homopolymérisation d'un mélange exclusivement de monomères (A) comme par exemple le N-vinylimidazole. 48. Procédé de réticulation selon l'une quelconque des revendication 23 à 47, caractérisé en ce que la réticulation se fait en présence d'autres adjuvants usuels: des épaississants, des agents mouillants, des antimousses, des glycols, des agents de coalescence, des pigments, des dispersants, et des activateurs de base. 49. Procédé de réticulation selon l'une quelconque des revendication 23 à 47, caractérisé en ce que les polymères (I) et latex (Il) réticulent à température ambiante pour former des films et des revêtements. 50. Produit contenant un polymère (I) tel que défini dans l'une quelconque des revendications 1 à 22, et un latex (Il) préparé à partir d'un mélange d'au moins un monomère à insaturation éthylénique (D), d'au moins un monomère éthyléniquement insaturé à fonction époxyde (E), et éventuellement d'au moins un polymère à fonction époxyde (EP), en tant que produit de combinaison pour une utilisation conjointe pour la préparation d'un revêtement.